【事件の表示】
　特許第３０７３４５３号「無鉛クラウンフリントガラス」の請求項１ないし９に係る特許に対する特許異議の申立てについて、次のとおり決定する。
【結　論】
　訂正を認める。
　特許第３０７３４５３号の訂正後の請求項１ないし６に係る特許を維持する。
【理　由】
１．手続の経緯
  本件特許第３０７３４５３号の請求項１〜９に係る発明についての出願は、平成９年２月７日（優先日　平成８年３月１３日　ドイツ）に特許出願され、平成１２年６月２日にその特許の設定登録がなされたものである。
　これに対して、川上恒治より請求項１〜９に係る発明の特許について特許異議の申立てがなされ、取消理由通知がなされ、その指定期間内の平成１３年１０月２９日付けで訂正請求がなされたので、特許異議申立人に対し審尋がなされたところ何らの応答もなかったが、その後新たな取消理由が発見されたので、再度取消理由が通知され、その指定期間内の平成１４年５月２９日付けで先の訂正請求が取り下げられ同日付けで再度訂正請求がなされたものである。
２．訂正の適否
２−１．訂正の内容
  平成１４年５月２９日付け訂正請求の内容は、本件特許明細書を訂正請求書に添付された訂正明細書のとおり、すなわち次の訂正事項ａ〜ｆのとおりに訂正しようとするものである。
（１）訂正事項ａ
　特許請求の範囲の請求項１〜請求項３を削除する。
（２）訂正事項ｂ
　特許請求の範囲の【請求項４】〜【請求項９】を、
「【請求項１】酸化物基準で以下の組成　ＳｉＯ２　７３〜８１重量％、Ｂ２Ｏ３　０〜＜５重量％、Ａｌ２Ｏ３　０〜１重量％、Ｎａ２Ｏ　６〜１４重量％、Ｋ２Ｏ　４〜１４重量％、Ｌｉ２Ｏ　０〜３重量％、Ｃｓ２Ｏ　０〜５重量％、Ｎｂ２Ｏ５　０〜８重量％、ＴｉＯ２　３〜７重量％、ＺｎＯ　０〜＜５重量％、ＺｒＯ２　０〜６重量％、
Σ　Ｌｉ２Ｏ＋Ｎａ２Ｏ＋Ｋ２Ｏ＋Ｃｓ２Ｏ　１０〜３０重量％、
Σ　ＴｉＯ２＋ＺｒＯ２＋Ｎｂ２Ｏ５　３〜１０重量％、
を有し、場合により通常の量の清澄剤を含有することを特徴とする１．５０〜１．５５の屈折率ｎｄ及び５０〜５５のアッべ数νｄを有する無鉛クラウンフリントガラス。
【請求項２】Ｓｉ、Ｔｉ、Ｎａ及びＫの酸化物以外に少なくとも１種類の他の酸化物を含有することを特徴とする請求項１に記載のガラス。
【請求項３】酸化物基準で以下の成分
　Ｎｂ２Ｏ５　０〜６重量％、ＺｒＯ２　０〜５重量％、
　ＭｇＯ　０〜６重量％、ＣａＯ　０〜＜３重量％、
　ＳｒＯ　０〜６重量％、ＢａＯ　０〜＜１重量％、
　Ｔａ２Ｏ５　０〜５重量％、ＷＯ３　０〜２重量％
を含み、
　Σ　ＭｇＯ＋ＣａＯ＋ＳｒＯ＋ＢａＯ＋ＺｎＯ　０〜６重量％、
　Σ　ＴｉＯ２＋ＺｒＯ２＋Ｎｂ２Ｏ５＋Ｔａ２Ｏ５　３〜１０重量％
であることを特徴とする請求項１又は２に記載のガラス。
【請求項４】酸化物基準で以下の組成
　ＳｉＯ２　７６〜８１重量％、Ｂ２Ｏ３　０〜＜５重量％、
　Ａｌ２Ｏ３　１〜３重量％、Ｎａ２Ｏ　８〜１４重量％、
　Ｋ２Ｏ　０〜１５重量％、Ｌｉ２Ｏ　０〜３重量％、
　Ｃｓ２Ｏ　０〜５重量％、Ｎｂ２Ｏ５　０．５〜６重量％、
　ＴｉＯ２　３〜７重量％、ＺｎＯ　０〜＜５重量％、，
　ＺｒＯ２　０〜４重量％、
　Σ　Ｌｉ２Ｏ＋Ｎａ２Ｏ＋Ｋ２Ｏ＋Ｃｓ２Ｏ　８〜３０重量％、
　Σ　ＴｉＯ２＋ＺｒＯ２＋Ｎｂ２Ｏ５　３．５〜１０重量％
を有し、場合により通常の量の清澄剤を含有することを特徴とする１．５０〜１．５５の屈折率ｎｄ及び５０〜５５のアッベ数νｄを有する無鉛クラウンフリントガラス。
【請求項５】さらに酸化物基準で以下の成分
　ＭｇＯ　０〜６重量％、ＣａＯ　０〜＜３重量％、
　ＳｒＯ　０〜６重量％、ＢａＯ　０〜＜１重量％、
　ＺｎＯ　０〜＜５重量％、Ｔａ２Ｏ５　０〜５重量％、
　ＷＯ３　０〜２重量％
を含み、
　Σ　ＭｇＯ＋ＣａＯ＋ＳｒＯ＋ＢａＯ＋ＺｎＯ　　０〜６重量％、
　Σ　ＴｉＯ２＋ＺｒＯ２＋Ｎｂ２Ｏ５＋Ｔａ２Ｏ５　３．５〜１０重量％、
であることを特徴とする請求項４に記載のガラス。
【請求項６】不可避的不純物を除いてヒ素酸化物及びフッ化物を含有しないことを特徴とする請求項１乃至５のいずれか一項に記載のガラス。」
と訂正する。
（３）訂正事項ｃ
　明細書段落番号【０００４】中の「純水な」（本件特許掲載公報第３頁第５欄第１１行）を、「純粋な」と訂正する。
（４）訂正事項ｄ
　明細書段落番号【００１７】中の「実施例１〜７」（本件特許掲載公報第４頁第８欄第２８行）を、「実施例１〜６」と訂正する。
（５）訂正事項ｅ
　明細書段落番号【００１７】中の「７種類」（本件特許掲載公報第４頁第８欄第２９行）を、「６種類」と訂正する。
（６）訂正事項ｆ
　明細書の【表１】（本件特許掲載公報第５頁）の実施例１の欄を削除し、実施例の「２，３，４，５，６，７」なる記載を、「１，２，３，４，５，６」と訂正する。
２−２．訂正の目的の適否、新規事項の有無及び拡張変更の存否
　上記訂正事項ａは、請求項の削除であるから、特許請求の範囲の減縮を目的とする訂正に該当する。
　上記訂正事項ｂは、大別すると、ｂ−１．請求項１〜３の削除に伴って、訂正前の請求項４〜９を請求項１〜６に繰り上げ、その際、引用形式で記載されていた訂正前の請求項４、７を訂正前の請求項１の記載を取り込んで訂正するものと、ｂ−２．訂正後の請求項１において、訂正前の請求項１の「Σ　Ｌｉ２Ｏ＋Ｎａ２Ｏ＋Ｋ２Ｏ＋Ｃｓ２Ｏ　８〜３０重量％」を、「Σ　Ｌｉ２Ｏ＋Ｎａ２Ｏ＋Ｋ２Ｏ＋Ｃｓ２Ｏ　１０〜３０重量％」と訂正し、訂正後の請求項１、３において、訂正前の請求項１の「Σ　ＴｉＯ２＋ＺｒＯ２＋Ｎｂ２Ｏ５　２〜１０重量％」を、「Σ　ＴｉＯ２＋ＺｒＯ２＋Ｎｂ２Ｏ５　３〜１０重量％」と訂正するものであるが、上記ｂ−１．は、請求項の削除に伴って請求項の項番を整理すると共にその記載型式を改めるものであるから、明りょうでない記載の釈明を目的とする訂正に該当し、しかも願書に添付した明細書に記載した事項の範囲内においてなされたものであり、実質上特許請求の範囲を拡張し、又は変更するものでもない。また、 上記訂正事項ｂ−２．は、それぞれ下限値を「８」から「１０」へ、「２」から「３」へ訂正したものであるから、特許請求の範囲の減縮を目的とする訂正に該当し、また、訂正後の請求項１の各成分の下限値を合計するとそれぞれ「１０」と「３」となるから、願書に添付した明細書に記載した事項の範囲内においてなされたものであり、しかも実質上特許請求の範囲を拡張し、又は変更するものでもない。
  上記訂正事項ｃは、誤記の訂正を目的とする訂正であり、しかも願書に添付した明細書に記載した事項の範囲内においてなされたものであり、実質上特許請求の範囲を拡張し、又は変更するものでもない。
　上記訂正事項ｄ〜ｆは、特許請求の範囲の減縮を目的とする訂正事項ａ、ｂの訂正に伴って明細書の記載を整合させるためのものであるから、明りょうでない記載の釈明を目的とする訂正に該当するものであり、しかも願書に添付した明細書に記載した事項の範囲内においてなされたものであり、実質上特許請求の範囲を拡張し、又は変更するものでもない。
２−３．まとめ
　以上のとおりであるから、上記訂正は、特許法第１２０条の４第２項及び同条第３項において準用する特許法第１２６条第２項、第３項の規定に適合するので、当該訂正を認める。
３．特許異議申立てについて
３−１．特許異議の申立ての理由の概要
 申立人は、証拠方法として甲第１〜３号証を提出して、次のとおり主張している。
「請求項１〜５、９に係る発明は、甲第１号証に記載された発明であるか、または請求項１〜９に係る発明は甲第１〜３号証に記載された発明に基づいて当業者が容易に発明をすることができたものであるから、請求項１〜５、９に係る発明の特許は特許法第２９条第１項第３号の規定に違反してなされたものであり、また請求項１〜９に係る発明の特許は特許法第２９条第２項の規定に違反してなされたものである。」
３−２．本件訂正発明
　特許権者が請求した上記訂正は、上述したとおり、これを認容することができるから、訂正後の本件請求項１〜６に係る発明は、訂正明細書の特許請求の範囲の請求項１〜６に記載された事項により特定される上記２−１．（２）に示すとおりのものである（以下、それぞれ「本件訂正発明１〜６」という）。
３−３．甲号各証の記載内容
（１）甲第１号証：特開平６−９２４１号公報
（ａ）「酸化物を基準として以下の組成
　ＳｉＯ２ 　　　５０〜７５重量％、Ｎａ２Ｏ　　　　２〜１５重量％、
　Ｋ２Ｏ　　　　　５〜１５重量％、ＣａＯ　　　　　３〜１２重量％、
　Ｂ２Ｏ３ 　　　　０〜１０重量％、Ａｌ２Ｏ３　　　０〜５　重量％、
　Ｌｉ２Ｏ　　　　０〜５　重量％、ＭｇＯ　　　　　　０〜５　重量％、
　ＳｒＯ　　　　　０〜７　重量％、ＺｎＯ　　　　　　０〜７　重量％、
　ＴｉＯ２ 　　　０〜８　重量％、ＺｒＯ２ 　　　　　０〜５　重量％、
　Ｎｂ２Ｏ５ ０．１〜５　重量％、Ｔａ２Ｏ５ 　　　　０〜５　重量％、
　Ｆ　　　　　　　　０〜２　重量％
を有し、ここでＴｉＯ２＋ＺｒＯ２＋Ｎｂ２Ｏ５＋Ｔａ２Ｏ５の合計量は０．３〜１２重量％であり、アルカリ金属酸化物の合計量は１５重量％より多いことを特徴とする少なくとも８５％の光透過率、１．５２より大きい屈折率ｎD 、少なくとも２．４５ｇ／ｃｍ３の密度、１０重量％より多いＫ２Ｏ＋ＺｎＯ含量、高い耐加水分解性、及び良好なソラリゼーション抵抗を有する高品質ガラス及び家庭用製品製造用の鉛及びバリウムフリーのクリスタルガラス。」（請求項１）
（ｂ）「 本発明のガラス系はアルカリ−石灰−珪酸塩ガラスに基づいている。・・・ＳｉＯ２はガラス中で網状組織形成体として機能し・・・石灰分は網状組織変成体として機能し・・・」（第５頁第７欄第１３〜２１行）
（ｃ）「用いられるアルカリ土類金属酸化物の量は本発明の範囲内で自由に選択できるが、「クリスタルガラスの特性決定」についての法規定が満たされるという制限を課される。」（第５頁第７欄第２８〜３１行）
（ｄ）「アルカリ金属酸化物分を増大すればそれに伴って熱膨張率が増大し、従ってガラスの耐温度衝撃性が低下するので、アルカリ金属の使用は本発明により提案されている範囲を越えるべきではない。」（第５頁第７欄第３２〜４０行）
（ｅ）「ＺｎＯが全く使用されない場合、法的要求を満たすために少なくとも１０重量％の含量のＫ２ Ｏを導入すべきである。これは、もし本発明により提案されているようにＴｉＯ２ 、ＺｒＯ２ 又はＮｂ２ Ｏ５ により対抗されなければ、ガラスの化学的特性に重大な悪影響を及ぼし得る。」（第５頁第７欄第４７行〜第８欄第５行）
（ｆ）「以上のように、本発明に係るクリスタルガラスは、鉛及びバリウムを含有しておらず、毒性学的に受容可能なガラスとして知られているアルカリ−石灰−珪酸塩ガラス系に基づいているが、」（第６頁第９欄第１３〜１６行）
（２）甲第２号証：特開昭５８−１４５６３８号公報
（ａ）「１．重量％で以下の組成
　ＳｉＯ２　　　　　　　　　　　　　　　　　　４７〜７５
　Ｂ２Ｏ３　　　　　　　　　　　　　　　　　　　１〜２０
　Ａｌ２Ｏ３　　　　　　　　　　　　　　　　　　０〜１０
　Ｐ２Ｏ５　　　　　　　　　　　　　　　　　　　０〜５
　ＳｉＯ２＋Ｂ２Ｏ３＋Ａｌ２Ｏ３＋Ｐ２Ｏ５＝５７〜８５
　Ｌｉ２Ｏ　　　　　　　　　　　　　　　　　　　０〜１５
　Ｎａ２Ｏ　　　　　　　　　　　　　　　　　　　０〜１０
　Ｋ２Ｏ　　　　　　　　　　　　　　　　　　　　０〜１０
　Ｌｉ２Ｏ＋Ｎａ２Ｏ＋Ｋ２Ｏ＝　　　　　　　　　５〜１７
　ＣａＯ　　　　　　　　　　　　　　　　　　　　０〜２０
　ＭｇＯ　　　　　　　　　　　　　　　　　　　　０〜１５
　ＳｒＯ　　　　　　　　　　　　　　　　　　　　０〜４
　ＢａＯ　　　　　　　　　　　　　　　　　　　　０〜４
　ＺｎＯ　　　　　　　　　　　　　　　　　　　　０〜５
  ＴｉＯ２ 　　　　　　　　　　　　　　　　　  １〜１５
　ＺｒＯ２　　　　　　　　　　　　　　　　　　　０〜８
　Ｎｂ２Ｏ５　　　　　　　　　　　　　　　　　　０〜５
　Ｆ−　　　　　　　　　　　　　　　　　　　　　０〜５
を有することを特徴とする屈折率≧１．５６、アッベ数≧４０および密度≦２．７０ｇ／ｃｍ３を有する光学および眼科用ガラス。」（特許請求の範囲第１項）
（ｂ）「本発明の目的は、屈折率≧１．５６、アッベ数≧４０および密度≦２．７０ｇ／ｃｍ３を有し、３４０〜３９０ｎｍ未満の領域において紫外線の透過を完全に吸収し、アルカリ浴中で化学的に硬化され得、稀酸およびアルカリ液に対して安定であり、また１０４ｄｐａｓ未満の粘度範囲において結晶化を示さない光学および眼科用の組成範囲を見い出すことにある。」（第３頁右上欄第７〜１４行）
（３）甲第３号証：成瀬省著「ガラス工学」共立出版株式会社　第３００〜３０１頁　（昭和３３年１１月５日）　
（ａ）第３０１頁の第２１．２図「光学ガラス一覧図」では、縦軸がｎＤ、横軸がνのグラフが示されており、「大分類　クラウンおよびフリントガラス　ν＝５０〜５５」が記載されている。
３−４．当審の判断
（１）本件訂正発明１について
 甲第１号証には、「家庭用製品製造用の鉛及びバリウムフリーのクリスタルガラス」が記載されているが、この「クリスタルガラス」は、本件訂正発明１の光学用ガラスの「無鉛クラウンフリントガラス」とは、その性質や組成、さらにはその用途の点で基本的に相違しているものである。
　すなわち、甲第１号証のガラスは、「クリスタルガラス」であるが故に、「アルカリ−石灰−珪酸塩ガラス」を基本骨格として、具体的には、、酸化物を基準として、ＳｉＯ２　５０〜７５重量％、Ｋ２Ｏ　５〜１５重量％、ＣａＯ　３〜１２重量％、Ｎａ２Ｏ　２〜１５重量％、Ｎｂ２Ｏ５　０．１〜５重量％（上記（１）（ａ）参照）を必須成分とするものであり、本件訂正発明１の必須成分やその含有量の点で明らかに相違するものである。また、その性質も、屈折率の点で一致するところがあるものの、そのアッベ数が不明である。
　そうすると、本件訂正発明１は、甲第１号証の「クリスタルガラス」と基本的に別異なものと云うべきであるから、甲第１号証に記載された発明であるとすることはできない。
　また、甲第２号証には、「光学および眼科用ガラス」が記載され、このガラスは、本件訂正発明１の光学用の「クラウンフリントガラス」と基本的には共通するものであるが、その「屈折率」の点や具体的な成分組成の点で相違していると云える。すなわち、甲第２号証の「眼科用ガラス」は、もっとも広い範囲を規定する上記（２）（ａ）の場合には、その基本成分の「ＳｉＯ２」の含有量が「４７〜７５重量％」であって、本件訂正発明１の「７３〜８１重量％」と一部重複するところがあるものの、両者のその余の必須成分を対比すると明らかに相違していると云える。また、甲第２号証の他の具体的な成分組成を検討すると、例えば甲第２号証の特許請求の範囲第２項に記載の眼科用ガラスの場合では「ＴｉＯ２」の含有量が本件訂正発明１のものと相違しているし、特許請求の範囲第３項以降に記載の眼科用ガラスの場合でも基本成分の「ＳｉＯ２」の含有量が明らかに相違している。さらに甲第２号証の第６頁第１表の具体例をみると、そのすべては、基本成分「ＳｉＯ２」の含有量が７０重量％以下のものであり、本件訂正発明１の「７３〜８１重量％」のものを示すものではない。
　そうすると、甲第２号証に記載の「眼科用ガラス」は、その成分組成の点で本件訂正発明１のものと相違していると云えるし、性質の点でも、甲第２号証に屈折率やアッベ数が「屈折率≧１．５６、アッベ数≧４０」と記載されているものの、詳細にみれば本件訂正発明１の「屈折率１．５０〜１．５５、アッベ数５０〜５５」と相違していると云える。
  さらに甲第３号証を検討すると、この証拠にはクラウンおよびフリントガラスの一般的なアッベ数が記載されているにすぎない。
 してみると、甲第２、３号証にも、本件訂正発明１の成分組成の「無鉛クラウンフリントガラス」であって、その性質が「屈折率１．５０〜１．５５、アッベ数５０〜５５」のものは示唆されていないと云える。
　したがって、本件訂正発明１は、甲第１〜３号証に記載された発明に基づいて当業者が容易に発明をすることができたものであるとすることはできない。
（２）本件訂正発明２、３について
　本件訂正発明２、３は、少なくとも本件訂正発明１を引用しさらに限定した発明であるから、上記（１）と同じ理由で、甲第１号証に記載された発明であるとすることはできず、また、甲第１〜３号証に記載された発明に基づいて当業者が容易に発明をすることができたものであるとすることもできない。
（３）本件訂正発明４について
  本件訂正発明４は、基本成分のＳｉＯ２の含有量を本件訂正発明１の「ＳｉＯ２　７３〜８１重量％」から「７６〜８１重量％」に制限するものであり、基本成分のＳｉＯ２が「７６〜８１重量％」のガラスは、甲第１号証及び甲第２号証のいずれにも記載されていないから、本件訂正発明４は、甲第１号証に記載された発明であるとすることはできないし、本件訂正発明１についてと同様の理由により、甲第１〜３号証に記載された発明に基づいて当業者が容易に発明をすることができたものであるともすることはできない。
（４）本件訂正発明５について
　本件訂正発明５は、少なくとも本件訂正発明４を引用しさらに限定した発明であるから、上記（３）と同じ理由で、甲第１号証に記載された発明であるとすることはできず、また、甲第１〜３号証に記載された発明に基づいて当業者が容易に発明をすることができたものであるとすることはできない。
（６）本件訂正発明６について
　本件訂正発明６は、少なくとも本件訂正発明１または本件訂正発明４を引用しさらに限定した発明であるから、上記（１）または（３）と同じ理由で、甲第１号証に記載された発明であるとすることはできず、また、甲第１〜３号証に記載された発明に基づいて当業者が容易に発明をすることができたものであるとすることもできない。
４．むすび
　以上のとおり、特許異議申立ての理由及び証拠方法によっては、訂正後の本件請求項１〜６に係る発明の特許を取り消すことはできない。
 また、他に訂正後の本件請求項１〜６に係る発明の特許を取り消すべき理由を発見しない。
　よって、上記結論のとおり決定する。
【異議決定日】
平成１４年６月１０日（２００２．６．１０）
【訂正の要旨】
訂正の要旨
　特許第３０７３４５３号発明の明細書を、本件訂正請求書に添付された訂正明細書のとおりに、
（１）訂正事項ａ
　特許請求の範囲の請求項１〜請求項３を削除する。
（２）訂正事項ｂ
特許請求の範囲の【請求項４】〜【請求項９】を、「【請求項１】酸化物基準で以下の組成　ＳｉＯ２　７３〜８１重量％、Ｂ２Ｏ３　０〜＜５重量％、Ａｌ２Ｏ３　０〜１重量％、Ｎａ２Ｏ　６〜１４重量％、Ｋ２Ｏ　４〜１４重量％、Ｌｉ２Ｏ　０〜３重量％、Ｃｓ２Ｏ　０〜５重量％、Ｎｂ２Ｏ５　０〜８重量％、ＴｉＯ２　３〜７重量％、ＺｎＯ　０〜＜５重量％、ＺｒＯ２　０〜６重量％、
Σ　Ｌｉ２Ｏ＋Ｎａ２Ｏ＋Ｋ２Ｏ＋Ｃｓ２Ｏ　１０〜３０重量％、
Σ　ＴｉＯ２＋ＺｒＯ２＋Ｎｂ２Ｏ５　３〜１０重量％、
を有し、場合により通常の量の清澄剤を含有することを特徴とする１．５０〜１．５５の屈折率ｎｄ及び５０〜５５のアッベ数νｄを有する無鉛クラウンフリントガラス。
　【請求項２】Ｓｉ、Ｔｉ、Ｎａ及びＫの酸化物以外に少なくとも１種類の他の酸化物を含有することを特徴とする請求項１に記載のガラス。
　【請求項３】酸化物基準で以下の成分
　Ｎｂ２Ｏ５　０〜６重量％、ＺｒＯ２　０〜５重量％、
　ＭｇＯ　０〜６重量％、ＣａＯ　０〜＜３重量％、
　ＳｒＯ　０〜６重量％、ＢａＯ　０〜＜１重量％、
　Ｔａ２Ｏ５　０〜５重量％、ＷＯ３　０〜２重量％
を含み、
　Σ　ＭｇＯ＋ＣａＯ＋ＳｒＯ＋ＢａＯ＋ＺｎＯ　０〜６重量％、
　Σ　ＴｉＯ２＋ＺｒＯ２＋Ｎｂ２Ｏ５＋Ｔａ２Ｏ５　３〜１０重量％
であることを特徴とする請求項１又は２に記載のガラス。
　【請求項４】酸化物基準で以下の組成
　ＳｉＯ２　７６〜８１重量％、Ｂ２Ｏ３　０〜＜５重量％、
　Ａｌ２Ｏ３　１〜３重量％、Ｎａ２Ｏ　８〜１４重量％、
　Ｋ２Ｏ　０〜１５重量％、Ｌｉ２Ｏ　０〜３重量％、
　Ｃｓ２Ｏ　０〜５重量％、Ｎｂ２Ｏ５　０．５〜６重量％、
　ＴｉＯ２　３〜７重量％、ＺｎＯ　０〜＜５重量％、，
　ＺｒＯ２　０〜４重量％、
　Σ　Ｌｉ２Ｏ＋Ｎａ２Ｏ＋Ｋ２Ｏ＋Ｃｓ２Ｏ　８〜３０重量％、
　Σ　ＴｉＯ２＋ＺｒＯ２＋Ｎｂ２Ｏ５　３．５〜１０重量％
を有し、場合により通常の量の清澄剤を含有することを特徴とする１．５０〜１．５５の屈折率ｎｄ及び５０〜５５のアッベ数νｄを有する無鉛クラウンフリントガラス。
　【請求項５】さらに酸化物基準で以下の成分
　ＭｇＯ　０〜６重量％、ＣａＯ　０〜＜３重量％、
　ＳｒＯ　０〜６重量％、ＢａＯ　０〜＜１重量％、
　ＺｎＯ　０〜＜５重量％、Ｔａ２Ｏ５　０〜５重量％、
　ＷＯ３　０〜２重量％
を含み、
　Σ　ＭｇＯ＋ＣａＯ＋ＳｒＯ＋ＢａＯ＋ＺｎＯ　　０〜６重量％、
　Σ　ＴｉＯ２＋ＺｒＯ２＋Ｎｂ２Ｏ５＋Ｔａ２Ｏ５　３．５〜１０重量％、
であることを特徴とする請求項４に記載のガラス。
　【請求項６】不可避的不純物を除いてヒ素酸化物及びフッ化物を含有しないことを特徴とする請求項１乃至５のいずれか一項に記載のガラス。」
と訂正する。
（３）訂正事項ｃ
　明細書段落番号【０００４】中の「純水な」（本件特許掲載公報第３頁第５欄第１１行）を、「純粋な」と訂正する。
（４）訂正事項ｄ
　明細書段落番号【００１７】中の「実施例１〜７」（本件特許掲載公報第４頁第８欄第２８行）を、「実施例１〜６」と訂正する。
（５）訂正事項ｅ
　明細書段落番号【００１７】中の「７種類」（本件特許掲載公報第４頁第８欄第２９行）を、「６種類」と訂正する。
（６）訂正事項ｆ
　明細書の【表１】（本件特許掲載公報第５頁）の実施例１の欄を削除し、実施例の「２，３，４，５，６，７」なる記載を、「１，２，３，４，５，６」と訂正する。
（５４）【発明の名称】
無鉛クラウンフリントガラス
（５７）【特許請求の範囲】
　【請求項
１
　ＳｉＯ２　　　７３〜８１重量％、
Ｂ２Ｏ３　　　０〜＜５重量％、
　Ａｌ２Ｏ３　　　　０〜１重量％、Ｎａ２Ｏ　　　６〜１４重量％、
　Ｋ２Ｏ　　　　　４〜１４重量％、
Ｌｉ２Ｏ　　　　０〜３重量％、
　
Ｃｓ２Ｏ　　　　　０〜５重量％、Ｎｂ２Ｏ５　　　０〜８重量％、
　ＴｉＯ２　　　　　３〜７重量％、ＺｎＯ　　　　０〜＜５重量％、
　
ＺｒＯ２　　　　　０〜６重量％、
　
Σ　Ｌｉ２Ｏ＋Ｎａ２Ｏ＋Ｋ２Ｏ＋Ｃｓ２Ｏ　　１０〜３０重量％、
　
Σ　ＴｉＯ２＋ＺｒＯ２＋Ｎｂ２Ｏ５　　　　　　３〜１０重量％、
を有し、場合により通常の量の清澄剤を含有することを特徴とする
１．５０〜１．５５の屈折率ｎｄ及び５０〜５５のアッベ数νｄを有する無鉛クラウンフリント
　【請求項
２
１
　【請求項
３
　Ｎｂ２Ｏ５　　　　０〜６重量％、ＺｒＯ２　　　　０〜５重量％、
　ＭｇＯ　　　　　　０〜６重量％、ＣａＯ　　　　０〜＜３重量％、
　ＳｒＯ　　　　　　０〜６重量％、ＢａＯ　　　　０〜＜１重量％、
　Ｔａ２Ｏ５　　　　０〜５重量％、ＷＯ３　　　　　０〜２重量％
を含み、
　Σ　ＭｇＯ＋ＣａＯ＋ＳｒＯ＋ＢａＯ＋ＺｎＯ　　　０〜６重量％、
　Σ　ＴｉＯ２＋ＺｒＯ２＋Ｎｂ２Ｏ５＋Ｔａ２Ｏ５　　
３
であることを特徴とする請求項１
又は２
　【請求項
４
　ＳｉＯ２　　　７６〜８１重量％、Ｂ２Ｏ３　　　０〜＜５重量％、
　Ａｌ２Ｏ３　　　　１〜３重量％、Ｎａ２Ｏ　　　８〜１４重量％、
　
Ｋ２Ｏ　　　　　０〜１５重量％、Ｌｉ２Ｏ　　　　０〜３重量％、
　
Ｃｓ２Ｏ　　　　　０〜５重量％、
　ＴｉＯ２　　　　　３〜７重量％、
ＺｎＯ　　　　０〜＜５重量％、
　ＺｒＯ２　　　　　０〜４重量％、
　
Σ　Ｌｉ２Ｏ＋Ｎａ２Ｏ＋Ｋ２Ｏ＋Ｃｓ２Ｏ　　　８〜３０重量％、
　Σ　ＴｉＯ２＋ＺｒＯ２＋Ｎｂ２Ｏ５　　　　３．５〜１０重量％、
を有し、場合により通常の量の清澄剤を含有することを特徴とする
１．５０〜１．５５の屈折率ｎｄ及び５０〜５５のアッベ数νｄを有する無鉛クラウンフリント
　【請求項
５
　ＭｇＯ　　　　　　０〜６重量％、ＣａＯ　　　　０〜＜３重量％、
　ＳｒＯ　　　　　　０〜６重量％、ＢａＯ　　　　０〜＜１重量％、
　ＺｎＯ　　　　　０〜＜５重量％、Ｔａ２Ｏ５　　　０〜５重量％、
　ＷＯ３　　　　　　０〜２重量％
を含み、
　Σ　ＭｇＯ＋ＣａＯ＋ＳｒＯ＋ＢａＯ＋ＺｎＯ　　　　　０〜６重量％、
　Σ　ＴｉＯ２＋ＺｒＯ２＋Ｎｂ２Ｏ５＋Ｔａ２Ｏ５　　３．５〜１０重量％
であることを特徴とする請求項
４
　【請求項
６
５
【発明の詳細な説明】
　【０００１】
　【発明の属する技術分野】
　本発明は、屈折率ｎｄが１．５０〜１．５５でアッベ数νｄが５０〜５５の無鉛クラウンフリントガラスに関するものである。
　【０００２】
　【従来の技術と発明が解決しようとする課題】
　近年、社会的に環境保護的思考がますます高く位置づけられるようになり、ガラスの二成分としてのＡｓ２Ｏ３とＰｂＯも議論の対象になってきた。その理由は、これらのガラス成分が環境に対して有害な影響を及ぼすと推定されるからである。従って、現在では光学機器の分野でも、ＰｂＯやＡｓ２Ｏ３を含んでいないガラスへの指向が見られる。このことから、それぞれの分野に必要な光学的性質を備えたＰｂＯやＡｓ２Ｏ３を含まないガラスを市場に提供することは、有意義で且つ必要なことである。
　ＰｂＯを他の１種又は２種以上の成分で単純に置き換えることは、多くの場合不可能である。酸化鉛の影響に基づく好ましいガラス工学的性質及び光学的性質の全てを代替成分で再現させるために、殆どの場合、ガラス組成の広範な変更あるいは時として全く新しい開発が必要である。
　特許文献には、無鉛のフリントガラス及びクラウンフリントガラスについて記述した幾つかの公報を見い出すことはできる。しかし、それらのガラスには、実に様々な欠点がある。
　【０００３】
　ヨーロッパ特許出願公開ＥＰ　Ｏ　６４５　３５０Ａｌには、Ｎｂ２Ｏ５の下限含有量がかなり高い（１５．５重量％）ガラスが記載されている。この成分は極めて高価なので、このガラスも極めて高価なものになってしまう。ヨーロッパ特許出願公開ＥＰ　Ｏ　６４５　３４９Ａｌにも、固化成分としてＮｂ２Ｏ５が記載されている。
　この二つの公開公報並びにドイツ特許公報ＤＥ　９７３　３５０及び特開平１−１３３９５６号に記載のガラスには、一部少なからぬ量のフッ化物が含まれている（０．１〜１０重量％、０．１〜８重量％、０．１５〜２５重量％、１〜２０モル％）。従って、既に言及した環境保護的思考を顧慮して、徹底を期すという意味でこのフッ化物の使用も断念すべきであろう。すなわちフッ化物は、溶解工程で有害ガスを発生させる場合があるからである。さらにこれらのガラスが含むフッ素含有量では、条件によってはガラスの乳白濁化が起こることもある。従って、この種のガラスは、高収量が前提になっている経済的生産に不向きと言えるのである。
　【０００４】
　ドイツ特許出願公告ＤＥ　１　０５０　９６５及び特開平１−２３９０３６１号のガラスは、鉛代替物質として一定量のＺｎＯを含んでいる。しかし、亜鉛ガラスは、純
粋
　イギリス特許出願公開ＧＢ　２　２３３　７８１Ａには、ＺｒＯ２を含む無鉛ガラスが記載されている。ＺｒＯ２の含有量は最高で２３重量％までとなっているが、この様に含有量が多い場合には、ガラスの充分な失透安定性はもはや期待できない。
　ヨーロッパ特許公報ＥＰ　Ｏ　１５１　３４６Ｂｌには、かなり多量のＢ２Ｏ３を含んだガラスが記載されている。このガラスには、さらに塩化物とＡｓ２Ｏ３が含まれている。
　【０００５】
　従って、本発明の目的は、良好な溶解性及び加工性を示し、それにより経済的生産が可能な屈折率ｎｄが１．５０〜１．５５、アッベ数νｄが５０〜５５の無鉛クラウンフリントガラスを見い出すことにある。
　【０００６】
　【課題を解決するための手段】
　前記目的を達成するために、本発明によれば、酸化物基準で以下の組成
　ＳｉＯ２　　＞７０〜８１重量％、Ｂ２Ｏ３　　　０〜＜５重量％、
　Ａｌ２Ｏ３　　　　０〜５重量％、Ｎａ２Ｏ　　　６〜１５重量％、
　Ｋ２Ｏ　　　　　０〜１５重量％、Ｌｉ２Ｏ　　　　０〜３重量％、
　Ｃｓ２Ｏ　　　　　０〜５重量％、Ｎｂ２Ｏ５　　　０〜８重量％、
　ＴｉＯ２　　　　　２〜８重量％、ＺｎＯ　　　　０〜＜５重量％、
　ＺｒＯ２　　　　　０〜６重量％、
　Σ　Ｌｉ２Ｏ＋Ｎａ２Ｏ＋Ｋ２Ｏ＋Ｃｓ２Ｏ　　　８〜３０重量％、
　Σ　ＴｉＯ２＋ＺｒＯ２＋Ｎｂ２Ｏ５　　　　　　２〜１０重量％、
を有し、場合により通常の量の清澄剤を含有することを特徴とする１．５０〜１．５５の屈折率ｎｄ及び５０〜５５のアッベ数νｄを有する無鉛クラウンフリントガラスが提供される。
　【０００７】
　【発明の実施の形態と作用・効果】
　本発明のガラスは、ＳｉＯ２−Ｍ２Ｏ−ＴｉＯ２のガラス系からなる。このガラス系でＳｉＯ２は網目構造形成成分としての役割を果たす。この成分は、＞７０〜８１重量％という比較的多量に含まれており、そして網目構造形成剤Ｂ２Ｏ３との置換は、限られた狭い範囲内（０〜＜５重量％）では行うことができる。Ｂ２Ｏ３の含有量がそれ以上になると化学的安定性にマイナス効果が現われる。
　【０００８】
　アルカリ金属酸化物Ｍ２Ｏは、溶解温度を下げるためにガラスに加えられる。原則的には、アルカリ金属酸化物のグループからは、いずれの元素を選んでも差し支えないが、原材料費をできるだけ低く抑えておく意味からもＮａ２Ｏ（６〜１５重量％）及びＫ２Ｏ（０〜１５重量％）が好ましい。この好適に使用される両成分も、他のアルカリ金属酸化物で全面的に置き換えることはできない。すなわち、この両成分がなくては、場合によって好ましからぬガラスの失透あるいは元の成分への凝離が起こることがあるからである。Ｌｉ２Ｏの含有量は３重量％まで差し支えない。Ｃｓ２Ｏは、含有量５重量％までガラス中に含まれてもよい。アルカリ金属酸化物の総量（Ｌｉ２Ｏ＋Ｎａ２Ｏ＋Ｋ２Ｏ＋Ｃｓ２Ｏ）は、溶解温度を充分下げるため、少なくとも８重量％はなければならない。溶解温度が高いということは、不必要なエネルギー消費及び不必要な出費を意味するのである。他方、アルカリ金属酸化物の含有量は３０重量％を超えてはならない。さもないとガラスの熱膨張が望ましからぬ程増大し、その化学的性質も劣化するからである。
　【０００９】
　ガラス中のＴｉＯ２の含有量は、屈折率とアッベ数に大きく影響する。また、ＴｉＯ２は同時に耐酸性を向上させる。しかし、もし８重量％の上限を超えたり、２重量％の下限を下回ると、望ましい光学的性質はもはや得られなくなる。ＴｉＯ２の屈折率及びアッベ数に及ぼす好ましい効果は、ＺｒＯ２の添加によりさらに助長され、またその場合、ガラスの耐アルカリ性も副次的に改良される。しかし、ＺｒＯ２の含有量は、６重量％、好ましくは５重量％を超えてはならない。さもないと、ガラスの失透傾向が増大するからである。望ましい光学値を達成するために、８重量％以下、好ましくは６重量％以下、特に好ましくは５重量％以下の含有量でＮｂ２Ｏ５を添加してもよい。しかし、その使用により原料混合物のコストは明らかに高くなるので、可能な限り、最初に挙げた成分ＴｉＯ２とＺｒＯ２が優先して使用される。ＴｉＯ２、ＺｒＯ２及びＮｂ２Ｏ５の含有量の合計は２〜１０重量％の範囲内になければならない。その理由は、これらの限界を上回る場合や下回る場合には、目的とする光学的性質がもはや得られなくなるからである。
　【００１０】
　光学的状態を変性するために、ガラスにさらに５重量％未満のＺｎＯを加えることもできる。
　ガラスにはさらに、最高５重量％までＡｌ２Ｏ３を添加することができる。それにより、耐薬品性が向上し、失透傾向が減少し、そして加工温度域は広がるのであって、これらはガラスの機械的成形にとって極めて重要である。また同時に、このガラスの比抵抗が低下する。
　【００１１】
　ガラスの化学的及び加工技術的性質に課せられる高度な要求を満たすために、ガラスに先に挙げた任意に選択できる成分の少なくとも２種を添加し、その中の１種が少なくともアルカリ金属酸化物でない場合に有利になる。
　特に有利なのは、追加成分であるこれらの酸化物がＡｌ２Ｏ３、Ｋ２Ｏ、Ｎｂ２Ｏ５、ＺｒＯ２及びＺｎＯからなる群から選択され、合計で少なくとも５重量％の量で含有される場合である。
　【００１２】
　請求項１に記載の本発明に係るガラスの組成範囲の中には、特に好ましいガラス組成範囲が２種ある。それは、諸成分がバランス良く組み合わされていることから非常に優れた溶解性及び加工性を有し、さらに極めて高い耐薬品性を示すものであって、その点で傑出したものである。
　その一つは、酸化物基準の重量％でＳｉＯ２：７３〜８１、Ａｌ２Ｏ３：０〜１、Ｋ２Ｏ：４〜１４、Ｎａ２Ｏ：６〜１４、ＴｉＯ２：３〜７、ＺｎＯ：０〜＜５の組成物であり、この場合にも、ガラスはＳｉ、Ｔｉ、Ｎａ及びＫの酸化物以外に少なくとも１種類の別の酸化物を含んでいる場合に有利になる。
　他の一つは、酸化物基準の重量％でＳｉＯ２：７６〜８１、Ｂ２Ｏ３：０〜＜５、Ａｌ２Ｏ３：１〜３、Ｎａ２Ｏ：８〜１４、Ｎｂ２Ｏ５：０．５〜６、ＴｉＯ２：３〜７、ＺｒＯ２：０〜４で、Σ　ＴｉＯ２＋ＺｒＯ２＋Ｎｂ２Ｏ５が３．５〜１０である組成物である。
　【００１３】
　光学的状態を変性するために、ガラスに必要に応じてさらに０〜６重量％の量のアルカリ土類金属酸化物を添加することができ、より詳細には０〜６重量％のＭｇＯ、０〜＜３重量％のＣａＯ、０〜６重量％のＳｒＯ及び０〜＜１重量％のＢａＯを添加することもできる。なお、この場合、溶解性と加工性は大きく変わることはない。しかし、これらの諸成分とＺｎＯとの合計量は、同様に６重量％を上回ってはならない。
　それぞれの場合に望まれる光学値を達成するために、ガラスにさらに０〜５重量％の量のＴａ２Ｏ５を添加することもできる。しかし、その場合には、ＴｉＯ２、ＺｒＯ２、Ｎｂ２Ｏ５及びＴａ２Ｏ５の含有量の合計は２〜１０重量％、好ましくは３．５〜１０重量％の範囲内になければならない。
　最後に、ガラスにはまた２重量％以下の同様に高屈折性を付与するＷＯ３を添加することもできる。
　【００１４】
　ガラスの清澄化のために、原料混合物にはそれ自体公知の清澄剤を加えることができる。清澄剤としてＡｓ２Ｏ３もフッ化物も使用せず、代りに例えば硫酸塩、塩化物、Ｓｂ２Ｏ３又はＣｅＯ２を使用すれば（これら代替品はガラスの品質を損なうことなく使用できる）、本発明による無鉛ガラスはさらにヒ素やフッ素を含まないものになる。
　【００１５】
　以上のような組成を有するため、本発明に係る無鉛クラウンフリントガラスは、１．５０〜１．５５の屈折率ｎｄ及び５０〜５５のアッベ数νｄを有し、充分な失透安定性を有すると共に、良好な溶解性及び加工性を示すので経済的な生産が可能となる。環境に対して有害な影響を及ぼすと考えられる鉛酸化物を含有せず、さらに請求項９に記載のようにヒ素酸化物やフッ化物も含有しないようにすることにより、環境保護の観点から極めて有意義な発明と言える。
　【００１６】
　【実施例】
　以下、実施例を示して本発明について具体的に説明するが、本発明が下記実施例に限定されるものでないことはもとよりである。
　【００１７】
　実施例１〜
６
　本発明によるガラスの
６
　【表１】